(57)【要約】  速硬化性、塗布均一性に優れ、ナノインプリント法において、形状転写性に優れ、シリコンモールドの膨潤を抑制することができるナノインプリント用光硬化性組成物を提供する。  本発明のナノインプリント用光硬化性組成物は、下記成分（Ａ）、成分（Ｂ）、成分（Ｃ）、及び成分（Ｄ）を含み、光硬化性組成物に含まれる硬化性化合物全量に対して、前記成分（Ａ）の含有量が、１０〜６０重量％であり、前記成分（Ｂ）の含有量が、１０重量％以上であり、前記成分（Ｃ）の含有量が、１０重量％以上である。成分（Ａ）：下記式［ａ］で表される部分構造を少なくとも１つを有し、分子量が４００以上、且つＦｅｄｏｒｓのＳＰ値が９．０（ｃａｌ／ｃｍ3）1/2以上である脂環式エポキシ化合物【化１】2017195548.tif 000012（式中のＲ1〜Ｒ9、及びＸは、明細書に記載の通りである）成分（Ｂ）：ＦｅｄｏｒｓのＳＰ値が１０．０（ｃａｌ／ｃｍ3）1/2以上、または分子量が４００以上であるオキセタン化合物（成分（Ａ）に該当する化合物を除く）成分（Ｃ）：数平均分子量が１０００以上であるカチオン硬化性化合物（成分（Ａ）、及び成分（Ｂ）に該当する化合物を除く）成分（Ｄ）：光重合開始剤
2017195548.tif 000002
【特許請求の範囲】
【請求項１】
下記成分（Ａ）、成分（Ｂ）、成分（Ｃ）、及び成分（Ｄ）を含み、光硬化性組成物に含まれる硬化性化合物全量に対して、前記成分（Ａ）の含有量が、１０〜６０重量％であり、前記成分（Ｂ）の含有量が、１０重量％以上であり、前記成分（Ｃ）の含有量が、１０重量％以上であるナノインプリント用光硬化性組成物。
成分（Ａ）：下記式［ａ］で表される部分構造を少なくとも１つ有し、分子量が４００以上、且つＦｅｄｏｒｓのＳＰ値が９．０（ｃａｌ／ｃｍ3）1/2以上である脂環式エポキシ化合物
【化１】
2017195548.tif 000011
［式中、Ｒ1〜Ｒ9は同一又は異なって、水素原子、ハロゲン原子、酸素原子若しくはハロゲン原子を含んでいてもよい炭化水素基、又は置換基を有していてもよいアルコキシ基を示す。Ｘはエステル結合、エーテル結合、カルボニル基、カーボネート基、アルキレン基、アルケニレン基又はこれらの結合若しくは基が複数個連結したものを示す］
成分（Ｂ）：ＦｅｄｏｒｓのＳＰ値が１０．０（ｃａｌ／ｃｍ3）1/2以上、または分子量が４００以上であるオキセタン化合物（成分（Ａ）に該当する化合物を除く）
成分（Ｃ）：数平均分子量が１０００以上であるカチオン硬化性化合物（成分（Ａ）、及び成分（Ｂ）に該当する化合物を除く）
成分（Ｄ）：光重合開始剤
【請求項２】
表面改質剤を含む請求項１に記載のナノインプリント用光硬化性組成物。
【請求項３】
溶剤を含む請求項１又は２に記載のナノインプリント用光硬化性組成物。
【請求項４】
前記成分（Ｄ）の含有量が、光硬化性組成物に含まれる硬化性化合物全量（１００重量部）に対して、０．０５〜１０重量部である請求項１〜３の何れか１項に記載のナノインプリント用光硬化性組成物。
【請求項５】
請求項１〜４の何れか１項に記載のナノインプリント用光硬化性組成物を基板上に塗布する工程、及び塗布した塗膜とシリコンモールドを接触させ、光硬化する工程を含む光学部品の製造方法。
【請求項６】
前記シリコンモールドの原料が、ポリジメチルシロキサンである請求項５に記載の光学部品の製造方法。
【請求項７】
前記光硬化に用いた光源が、ＵＶ−ＬＥＤ（波長：３５０〜４００ｎｍ）である請求項５又は６に記載の光学部品の製造方法。
【請求項８】
さらにエッチング工程を含む請求項５〜７の何れか１項に記載の光学部品の製造方法。
【発明の詳細な説明】
【技術分野】
【０００１】
本発明は、ナノインプリント用光硬化性組成物、及びそれを用いた光学部品の製造方法に関する。本願は、２０１６年５月１２日に日本に出願した、特願２０１６−０９６０８７号の優先権を主張し、その内容をここに援用する。
【背景技術】
【０００２】
発光ダイオード（ＬＥＤ）はエネルギー変換効率に優れており、長寿命であることから電子機器等に多用されている。ＬＥＤ素子は無機材料基板の上にＧａＮ系半導体から成る発光層が積層された構造を有する。しかし、無機材料基板とＧａＮ系半導体及び大気との間には大きな屈折率差が存在し、発光層で生じた全光量のうち多くが内部で反射を繰り返して消滅するため、光取り出し効率が悪い。そのため、無機材料基板の表面に数μｍ程度の微細なパターンを形成し、その上にＧａＮ系半導体から成る発光層を積層することによって光取り出し効率を向上する方法が採用されている。【０００３】
微細なパターンを形成する方法としてはリソグラフィ法とナノインプリント法が知られている。リソグラフィ法は装置が高価であり、プロセスが複雑であるのに対し、ナノインプリント法は極めて簡便な装置とプロセスによって微細パターンを作製することができるため有利である。【０００４】
ナノインプリント法では、基板上にレジスト（硬化性組成物）の塗膜を形成し、前記塗膜に微細パターンの形状を有するモールドをプレスして微細パターンを転写し、その後、塗膜を硬化させたものをマスクとして使用して基板をドライエッチングすることにより基板上に微細パターンを作製することができる。高温条件下でのドライエッチング耐性を向上する方法として、特許文献１、２には、レジストに高分子量の成分を多量に添加したり、無機フィラーを添加する方法が記載されている。また、特許文献３には、パターン化表面を有するシリコンモールドを、硬化性組成物で充填した後、硬化性組成物を硬化させてパターン形状を形成する工程を含む方法が記載されている。
【先行技術文献】
【特許文献】
【０００５】
【特許文献１】特開平１１−３２７１２５号公報
【特許文献２】特開２００７−０７２３７４号公報
【特許文献３】特表２００８−５１２２８１号公報
【発明の概要】
【発明が解決しようとする課題】
【０００６】
特許文献１及び２のように、高分子量の成分を多量に添加すると、転写性や塗布性が低下することが問題である。また、無機フィラーを添加するとドライエッチング後に硬質の残渣が生じる場合があり、それにより歩留まりが低下することが問題である。また、従来のレジストを使用して、高温環境下でドライエッチングを行った際にレジスト焼けが発生することがあり、レジストの耐熱温度によってドライエッチングの工程温度が制限されることも問題である。【０００７】
特許文献３に記載のようにシリコンモールドを用いた方法では、インプリント成形時に硬化前のレジスト（硬化性組成物）と接触する際にレジストを吸いシリコンモールドが膨潤するという問題がある。この膨潤は、シリコンモールドを繰り返し使用する場合における初期の使用回数（例えば、１〜５回）の段階で顕著に発生し、その後飽和に達すると膨潤は見かけ上起きなくなる。以上よりシリコンモールドの繰り返し使用の初期段階では、膨潤によりレジスト体積が減少するためパターン形状の設計より小さくなってしまうという問題がある。これを見越してレジスト塗膜を設計より厚くすることが対策として考えられるが、塗膜の微調整が難しく、残膜の過剰発生あるいはパターン形状サイズが設計より小さくなることが起こりやすく、特にシリコンモールドの繰り返し使用の初期段階では歩留まり（生産性）が悪くなることが問題である。【０００８】
この膨潤を抑制する方法としては、例えば、Thin Solid Films 520 (2012) 2293-2300に記載のようにシリコンモールド表面にフルオロ官能基を導入する方法があるが、モールド作製工程における工程数の増加によりコストアップするという欠点がある。また、レジストとしてフルオロ官能基を有する重合性化合物を使用する方法もあるが、基板との密着性が損なわれるという欠点がある。【０００９】
従って、本発明の目的は、速硬化性、塗布均一性に優れ、ナノインプリント法において、形状転写性に優れ、シリコンモールドの膨潤を抑制することができるナノインプリント用光硬化性組成物を提供することにある。また、本発明の目的は、上記ナノインプリント用光硬化性組成物を用いて、光取り出し効率に優れる光学部品の製造方法を提供することにある。
【課題を解決するための手段】
【００１０】
本発明者は、上記目的を達成するため鋭意検討した結果、特定の脂環式エポキシ化合物、オキセタン化合物、カチオン硬化性化合物、及び光重合開始剤を含むナノインプリント用光硬化性組成物が、ナノインプリント法におけるシリコンモールドの膨潤を抑制することができることを見出した。本発明はこれらの知見に基づいて完成させたものである。【００１１】
すなわち、本発明は、下記成分（Ａ）、成分（Ｂ）、成分（Ｃ）、及び成分（Ｄ）を含み、光硬化性組成物に含まれる硬化性化合物全量に対して、前記成分（Ａ）の含有量が、１０〜６０重量％であり、前記成分（Ｂ）の含有量が、１０重量％以上であり、前記成分（Ｃ）の含有量が、１０重量％以上であるナノインプリント用光硬化性組成物を提供する。
成分（Ａ）：下記式［ａ］で表される部分構造を少なくとも１つ有し、分子量が４００以上、且つＦｅｄｏｒｓのＳＰ値が９．０（ｃａｌ／ｃｍ3）1/2以上である脂環式エポキシ化合物
【化１】
2017195548.tif 000003
［式中、Ｒ1〜Ｒ9は同一又は異なって、水素原子、ハロゲン原子、酸素原子若しくはハロゲン原子を含んでいてもよい炭化水素基、又は置換基を有していてもよいアルコキシ基を示す。Ｘはエステル結合、エーテル結合、カルボニル基、カーボネート基、アルキレン基、アルケニレン基又はこれらの結合若しくは基が複数個連結したものを示す］
成分（Ｂ）：ＦｅｄｏｒｓのＳＰ値が１０．０（ｃａｌ／ｃｍ3）1/2以上、または分子量が４００以上であるオキセタン化合物（成分（Ａ）に該当する化合物を除く）
成分（Ｃ）：数平均分子量が１０００以上であるカチオン硬化性化合物（成分（Ａ）、及び成分（Ｂ）に該当する化合物を除く）
成分（Ｄ）：光重合開始剤【００１２】
また、本発明は、表面改質剤を含む前記のナノインプリント用光硬化性組成物を提供する。【００１３】
また、本発明は、溶剤を含む前記のナノインプリント用光硬化性組成物を提供する。【００１４】
また、本発明は、前記成分（Ｄ）の含有量が、光硬化性組成物に含まれる硬化性化合物全量（１００重量部）に対して、０．０５〜１０重量部である前記のナノインプリント用光硬化性組成物を提供する。【００１５】
また、本発明は、前記のナノインプリント用光硬化性組成物を基板上に塗布する工程、及び塗布した塗膜とシリコンモールドを接触させ、光硬化する工程を含む光学部品の製造方法を提供する。【００１６】
また、本発明は、前記シリコンモールドの原料が、ポリジメチルシロキサンである前記の光学部品の製造方法を提供する。【００１７】
また、本発明は、前記光硬化に用いた光源が、ＵＶ−ＬＥＤ（波長：３５０〜４００ｎｍ）である前記の光学部品の製造方法を提供する。【００１８】
また、本発明は、さらにエッチング工程を含む前記の光学部品の製造方法を提供する。【００１９】
すなわち、本発明は以下に関する。
［１］下記成分（Ａ）、成分（Ｂ）、成分（Ｃ）、及び成分（Ｄ）を含み、光硬化性組成物に含まれる硬化性化合物全量に対して、前記成分（Ａ）の含有量が、１０〜６０重量％であり、前記成分（Ｂ）の含有量が、１０重量％以上であり、前記成分（Ｃ）の含有量が、１０重量％以上であるナノインプリント用光硬化性組成物。
成分（Ａ）：式［ａ］で表される部分構造を少なくとも１つ有し、分子量が４００以上、且つＦｅｄｏｒｓのＳＰ値が９．０（ｃａｌ／ｃｍ3）1/2以上である脂環式エポキシ化合物
成分（Ｂ）：ＦｅｄｏｒｓのＳＰ値が１０．０（ｃａｌ／ｃｍ3）1/2以上、または分子量が４００以上であるオキセタン化合物（成分（Ａ）に該当する化合物を除く）
成分（Ｃ）：数平均分子量が１０００以上であるカチオン硬化性化合物（成分（Ａ）、及び成分（Ｂ）に該当する化合物を除く）
成分（Ｄ）：光重合開始剤
［２］表面改質剤を含む［１］に記載のナノインプリント用光硬化性組成物。
［３］溶剤を含む［１］又は［２］に記載のナノインプリント用光硬化性組成物。
［４］前記成分（Ｄ）の含有量が、光硬化性組成物に含まれる硬化性化合物全量（１００重量部）に対して、０．０５〜１０重量部である［１］〜［３］の何れか１項に記載のナノインプリント用光硬化性組成物。
［５］成分（Ａ）において、式［ａ］で表される部分構造におけるＲ1〜Ｒ9が、すべて水素原子である［１］〜［４］の何れか１項に記載のナノインプリント用光硬化性組成物。
［６］成分（Ａ）において、式［ａ］で表される部分構造を２〜１０個有する［１］〜［５］の何れか１項に記載のナノインプリント用光硬化性組成物。
［７］成分（Ａ）が、式［ａ’］で表される部分構造を少なくとも１つ有する化合物である［１］〜［６］の何れか１項に記載のナノインプリント用光硬化性組成物。
［８］成分（Ａ）が、式（ａ−１）〜（ａ−３）で表される化合物である［１］〜［７］の何れか１項に記載のナノインプリント用光硬化性組成物。
［９］成分（Ｂ）が、式（ｂ）で表される化合物である［１］〜［８］の何れか１項に記載のナノインプリント用光硬化性組成物。
［１０］成分（Ｂ）が、式（b-1）、又は式（b-2）で表される化合物である［１］〜［９］の何れか１項に記載のナノインプリント用光硬化性組成物。
［１１］成分（Ｃ）が、エポキシ化合物である［１］〜［１０］の何れか１項に記載のナノインプリント用光硬化性組成物。
［１２］成分（Ｃ）が、グリシジルエーテル型エポキシ化合物、グリシジルアミン型エポキシ化合物、グリシジルエステル型エポキシ化合物、又はオレフィン酸化型エポキシ化合物である［１］〜［１１］の何れか１項に記載のナノインプリント用光硬化性組成物。
［１３］成分（Ｃ）のＦｅｄｏｒｓの方法による２５℃におけるＳＰ値が、９．２〜１５（ｃａｌ／ｃｍ3）1/2である［１］〜［１２］の何れか１項に記載のナノインプリント用光硬化性組成物。
［１４］成分（Ａ）、成分（Ｂ）及び成分（Ｃ）の合計の含有量が、光硬化性組成物に含まれる硬化性化合物全量（１００重量％）に対して、７０重量％以上である［１］〜［１３］の何れか１項に記載のナノインプリント用光硬化性組成物。
［１５］成分（Ｄ）である光重合開始剤が、光カチオン重合開始剤、光アニオン重合開始剤、又はラジカル重合開始剤である［１］〜［１４］の何れか１項に記載のナノインプリント用光硬化性組成物。
［１６］前記光カチオン重合開始剤が、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、又は臭素塩系化合物である［１５］に記載のナノインプリント用光硬化性組成物。
［１７］下記成分（Ｅ）を含む［１］〜［１６］の何れか１項に記載のナノインプリント用光硬化性組成物。
成分（Ｅ）：ＦｅｄｏｒｓのＳＰ値が１１．５（ｃａｌ／ｃｍ3）1/2以上である化合物
［１８］成分（Ｅ）の沸点（７６０ｍｍＨｇにおける）が、１６０超〜３００℃である［１７］に記載のナノインプリント用光硬化性組成物。
［１９］成分（Ｅ）がアルコール化合物である［１７］又は［１８］に記載のナノインプリント用光硬化性組成物。
［２０］成分（Ｅ）の含有量が、光硬化性組成物に含まれる硬化性化合物全量（１００重量部）に対して、０．１〜２０重量部である［１７］〜［１９］の何れか１項に記載のナノインプリント用光硬化性組成物。
［２１］［１］〜［２０］の何れか１項に記載のナノインプリント用光硬化性組成物を基板上に塗布する工程、及び塗布した塗膜とシリコンモールドを接触させ、光硬化する工程を含む光学部品の製造方法。
［２２］前記シリコンモールドの原料が、ポリジメチルシロキサンである［２１］に記載の光学部品の製造方法。
［２３］前記光硬化に用いた光源が、ＵＶ−ＬＥＤ（波長：３５０〜４００ｎｍ）である［２１］又は［２２］に記載の光学部品の製造方法。
［２４］さらにエッチング工程を含む［２１］〜［２３］の何れか１項に記載の光学部品の製造方法。
【発明の効果】
【００２０】
本発明のナノインプリント用光硬化性組成物は、上記構成を有するため、レジスト焼けが発生しにくく、エッチングの工程での温度が制限されず、速硬化性、塗布均一性に優れ、ナノインプリント法において、形状転写性に優れ、シリコンモールドの膨潤を抑制することができ、インプリント成形の作業性にも優れる。また、本発明の光学部品の製造方法は、生産性が良く、光取り出し効率に優れた光学部品を製造することができる。
【発明を実施するための形態】
【００２１】
［ナノインプリント用光硬化性組成物］
本発明のナノインプリント用光硬化性組成物（以下、「本発明」、又は「光硬化性組成物」と称する場合がある）は、下記成分（Ａ）、成分（Ｂ）、成分（Ｃ）、及び成分（Ｄ）を含み、光硬化性組成物に含まれる硬化性化合物全量に対して、前記成分（Ａ）の含有量が、１０〜６０重量％であり、前記成分（Ｂ）の含有量が、１０重量％以上であり、前記成分（Ｃ）の含有量が、１０重量％以上である。
成分（Ａ）：下記式［ａ］で表される部分構造を少なくとも１つ有し、（数平均）分子量が４００以上、且つＦｅｄｏｒｓのＳＰ値が９．０（ｃａｌ／ｃｍ3）1/2以上である脂環式エポキシ化合物
【化１】
2017195548.tif 000004
［式中、Ｒ1〜Ｒ9は同一又は異なって、水素原子、ハロゲン原子、酸素原子若しくはハロゲン原子を含んでいてもよい炭化水素基、又は置換基を有していてもよいアルコキシ基を示す。Ｘはエステル結合、エーテル結合、カルボニル基、カーボネート基、アルキレン基、アルケニレン基、又はこれらの結合若しくは基が複数個連結したものを示す］
成分（Ｂ）：ＦｅｄｏｒｓのＳＰ値が１０．０（ｃａｌ／ｃｍ3）1/2以上、または（数平均）分子量が４００以上であるオキセタン化合物（成分（Ａ）に該当する化合物を除く）
成分（Ｃ）：数平均分子量が１０００以上であるカチオン硬化性化合物（成分（Ａ）、及び成分（Ｂ）に該当する化合物を除く）
成分（Ｄ）：光重合開始剤
【００２２】
［成分（Ａ）］
本発明における成分（Ａ）は、上記式［ａ］で表される部分構造を少なくとも１つ有し、（数平均）分子量が４００以上、且つＦｅｄｏｒｓのＳＰ値が９．０（ｃａｌ／ｃｍ3）1/2以上である脂環式エポキシ化合物を１種又は２種以上含む。本発明では成分（Ａ）を含むことで、光硬化性組成物によるシリコンモールドの膨潤を抑制しつつ、光カチオン硬化性を高めることができる。
【００２３】
式［ａ］のＲ1〜Ｒ9におけるハロゲン原子としては、例えば、フッ素原子、塩素原子、臭素原子、ヨウ素原子等を挙げることができる。
【００２４】
式［ａ］のＲ1〜Ｒ9における炭化水素基としては、例えば、脂肪族炭化水素基、脂環式炭化水素基、芳香族炭化水素基、及びこれらが２以上結合したものを挙げることができる。
【００２５】
上記脂肪族炭化水素基としては、例えば、メチル、エチル、プロピル、イソプロピル、ブチル、ヘキシル、オクチル、イソオクチル、デシル、ドデシル基等の炭素数１〜２０（＝Ｃ1-20）アルキル基（好ましくはＣ1-10アルキル基、特に好ましくはＣ1-4アルキル基）；ビニル、アリル、メタリル、１−プロペニル、イソプロペニル、１−ブテニル、２−ブテニル、３−ブテニル、１−ペンテニル、２−ペンテニル、３−ペンテニル、４−ペンテニル、５−ヘキセニル基等のＣ2-20アルケニル基（好ましくはＣ2-10アルケニル基、特に好ましくはＣ2-4アルケニル基）；エチニル、プロピニル基等のＣ2-20アルキニル基（好ましくはＣ2-10アルキニル基、特に好ましくはＣ2-4アルキニル基）等を挙げることができる。
【００２６】
上記脂環式炭化水素基としては、例えば、シクロプロピル、シクロブチル、シクロペンチル、シクロヘキシル、シクロドデシル基等のＣ3-12シクロアルキル基；シクロヘキセニル基等のＣ3-12シクロアルケニル基；ビシクロヘプタニル、ビシクロヘプテニル基等のＣ4-15架橋環式炭化水素基等を挙げることができる。
【００２７】
上記芳香族炭化水素基としては、例えば、フェニル、ナフチル基等のＣ6-14アリール基（好ましくはＣ6-10アリール基）等を挙げることができる。
【００２８】
式［ａ］のＲ1〜Ｒ9における酸素原子若しくはハロゲン原子を含んでいてもよい炭化水素基としては、上述の炭化水素基における少なくとも１つの水素原子が、酸素原子を有する基又はハロゲン原子を有する基で置換された基等を挙げることができる。上記酸素原子を有する基としては、例えば、ヒドロキシル基；ヒドロパーオキシ基；メトキシ、エトキシ、プロポキシ、イソプロピルオキシ、ブトキシ、イソブチルオキシ基等のＣ1-10アルコキシ基；アリルオキシ基等のＣ2-10アルケニルオキシ基；Ｃ1-10アルキル基、Ｃ2-10アルケニル基、ハロゲン原子、及びＣ1-10アルコキシ基から選択される置換基を有していてもよいＣ6-14アリルオキシ基（例えば、トリルオキシ、ナフチルオキシ基等）；ベンジルオキシ、フェネチルオキシ基等のＣ7-18アラルキルオキシ基；アセチルオキシ、プロピオニルオキシ、（メタ）アクリロイルオキシ、ベンゾイルオキシ基等のＣ1-10アシルオキシ基；メトキシカルボニル、エトキシカルボニル、プロポキシカルボニル、ブトキシカルボニル基等のＣ1-10アルコキシカルボニル基；Ｃ1-10アルキル基、Ｃ2-10アルケニル基、ハロゲン原子、及びＣ1-10アルコキシ基から選択される置換基を有していてもよいＣ6-14アリルオキシカルボニル基（例えば、フェノキシカルボニル、トリルオキシカルボニル、ナフチルオキシカルボニル基等）；ベンジルオキシカルボニル基等のＣ7-18アラルキルオキシカルボニル基；グリシジルオキシ基等のエポキシ基含有基；エチルオキセタニルオキシ基等のオキセタニル基含有基；アセチル、プロピオニル、ベンゾイル基等のＣ1-10アシル基；イソシアナート基；スルホ基；カルバモイル基；オキソ基；及びこれらの２以上が単結合又はＣ1-10アルキレン基等を介して結合した基等を挙げることができる。上記ハロゲン原子を有する基としては、例えばフッ素原子、塩素原子、臭素原子、ヨウ素原子等を挙げることができる。
【００２９】
式［ａ］のＲ1〜Ｒ9におけるアルコキシ基としては、例えば、メトキシ、エトキシ、プロポキシ、イソプロピルオキシ、ブトキシ、イソブチルオキシ基等のＣ1-10アルコキシ基を挙げることができる。
【００３０】
上記の置換基を有していてもよいアルコキシ基における置換基としては、例えば、ハロゲン原子、ヒドロキシル基、Ｃ1-10アルコキシ基、Ｃ2-10アルケニルオキシ基、Ｃ6-14アリルオキシ基、Ｃ1-10アシルオキシ基、メルカプト基、Ｃ1-10アルキルチオ基、Ｃ2-10アルケニルチオ基、Ｃ6-14アリルチオ基、Ｃ7-18アラルキルチオ基、カルボキシル基、Ｃ1-10アルコキシカルボニル基、Ｃ6-14アリルオキシカルボニル基、Ｃ7-18アラルキルオキシカルボニル基、アミノ基、モノ又はジＣ1-10アルキルアミノ基、Ｃ1-10アシルアミノ基、エポキシ基含有基、オキセタニル基含有基、Ｃ1-10アシル基、オキソ基、及びこれらの２以上が単結合又はＣ1-10アルキレン基等を介して結合した基等を挙げることができる。
【００３１】
式［ａ］のＲ1〜Ｒ9としては、なかでも水素原子が好ましい。
【００３２】
式［ａ］のＸは、エステル結合（−ＣＯＯ−）、エーテル結合（−Ｏ−）、カルボニル基（−ＣＯ−）、カーボネート基（−Ｏ−ＣＯ−Ｏ−）、アルキレン基、アルケニレン基、又はこれらの結合若しくは基が複数個連結したものである。
【００３３】
上記アルキレン基としては、例えば、Ｃ1-20アルキレン基であり、好ましくはＣ1-10アルキレン基であり、より好ましくはＣ1-8アルキレン基であり、特に好ましくはメチレン基、エチレン基、プロピレン基、ブチレン基、ペンチレン基、ヘキシレン基である。
【００３４】
上記アルケニレン基としては、例えば、Ｃ1-20アルケニレン基であり、好ましくはＣ1-10アルケニレン基であり、より好ましくはＣ1-8アルケニレン基であり、特に好ましくはエチレン基、プロピレン基、ブテン基、ペンテン基、ヘキシレン基である。
【００３５】
成分（Ａ）は、上記式［ａ］で表される部分構造を少なくとも１つ有するが、優れたカチオン硬化性を有する点から、当該部分構造を２〜１０個有することが好ましく、当該部分構造を３〜８個有することがより好ましく、当該部分構造を４〜６個有することがさらに好ましい。なお、２つ以上の式［ａ］で表される部分構造を有する場合、複数個のＸが結合して１分子を構成している。２つ以上の式［ａ］で表される部分構造を有する場合、複数個のＸは、それぞれ同一でも異なっていてもよい。
【００３６】
式［ａ］で表される部分構造を少なくとも１つ有する化合物としては、例えば、下記式［ａ’］で表される部分構造を少なくとも１つ有する化合物を挙げることができる。
【化２】
2017195548.tif 000005
［式中、Ｙはエステル結合、エーテル結合、カルボニル基、カーボネート基、アルキレン基、アルケニレン基、又はこれらの結合若しくは基が複数個連結したものを示す］
【００３７】
式［ａ’］のＹにおけるアルキレン基、アルケニレン基としては、Ｘにて挙げた基と同じ基を挙げることができる。上記式［ａ’］で表される部分構造を少なくとも１つ有する化合物は、優れたカチオン硬化性を有する点から、当該部分構造を２〜１０個有することが好ましく、当該部分構造を３〜８個有することがより好ましく、当該部分構造を４〜６個有することがさらに好ましい。なお、２つ以上の式［ａ’］で表される部分構造を有する場合、複数個のＹが結合して１分子を構成している。２つ以上の式［ａ’］で表される部分構造を有する場合、複数個のＹは、それぞれ同一でも異なっていてもよい。
【００３８】
成分（Ａ）としては、特に、シクロヘキセンオキシド基を含み、且つ（ポリ）エステル構造、例えばラクトンを開環させた構造若しくはその繰り返し単位を有する脂環式エポキシ化合物が好ましい。
【００３９】
成分（Ａ）の（数平均）分子量は、４００以上（例えば、４００〜３０００）であり、好ましくは４５０〜１５００であり、より好ましくは５００〜１２００であり、さらに好ましくは５５０〜１０００である。成分（Ａ）の分子量が上記範囲であるため、硬化性組成物によるシリコンモールドの膨潤を抑制できる。また、分子量が上記範囲を超えると、粘度が高すぎてインプリント時の成形性に影響が出るおそれがある。なお、（数平均）分子量とは、成分（Ａ）がポリマーである場合は数平均分子量であるという意味である。
【００４０】
成分（Ａ）のＦｅｄｏｒｓの方法による２５℃におけるＳＰ値（溶解度パラメーター）［Polym. Eng. Sci., 14, 147(1974)参照］は、９．０以上（例えば、９．０〜１３．０）であり、好ましくは９．５以上であり、より好ましくは１０．０以上であり、さらに好ましくは１０．５以上である。成分（Ａ）のＳＰ値が上記範囲であるため、シリコーンとのＳＰ値が大きく異なることにより、硬化性組成物によるシリコンモールドの膨潤を抑制できる。なお、上記ＳＰ値の単位は、（ｃａｌ／ｃｍ3）1/2である。
【００４１】
上記範囲の分子量、ＳＰ値を有する脂環式エポキシ化合物の代表的な例としては、下記式（ａ−１）〜（ａ−３）で表される化合物を挙げることができる。なかでも下記式（ａ−１）で表される化合物が好ましい。このような脂環式エポキシ化合物の市販品としては、商品名「エポリード  ＧＴ４０１」（（株）ダイセル製）等を使用することができる。
【化３】
2017195548.tif 000006
［式中のｌ、ｍ、ｎ、及びｏは０又は１以上の整数であり、ｌ＋ｍ＋ｎ＋ｏは１以上である。ｐ、及びｑは０〜１０の整数であり、ｐ＋ｑ≧１である。ｒは２〜１０の整数である］
【００４２】
成分（Ａ）の含有量（２種以上含有する場合はその総量）は、光硬化性組成物に含まれる硬化性化合物全量に対して、１０〜６０重量％であり、好ましくは１５〜５５重量％であり、より好ましくは２０〜５０重量％であり、さらに好ましくは３０〜４５重量％である。成分（Ａ）の含有量が上記範囲であるため、光硬化性組成物の光カチオン硬化性を高め、速硬化性に優れ、エッチング耐性に優れた硬化物が得られやすく、硬化性組成物によるシリコンモールドの膨潤を抑制できる。なお、硬化性化合物には、成分（Ａ）、成分（Ｂ）、成分（Ｃ）、及び任意の成分であるその他の硬化性化合物が含まれる。
【００４３】
［成分（Ｂ）］
本発明における成分（Ｂ）として、Ｆｅｄｏｒｓの方法による２５℃におけるＳＰ値（溶解度パラメーター）が１０．０（ｃａｌ／ｃｍ3）1/2以上、または（数平均）分子量が４００以上であるオキセタン化合物（成分（Ａ）に該当する化合物を除く）を１種又は２種以上含む。本発明では成分（Ｂ）を含むことで、光硬化性組成物を高極性で低膨潤性としつつ重合速度を速くすることができる。なお、成分（Ｂ）は、ＳＰ値が１０．０（ｃａｌ／ｃｍ3）1/2以上であるオキセタン化合物、又は分子量４００以上であるオキセタン化合物であってもよく、ＳＰ値が１０．０（ｃａｌ／ｃｍ3）1/2以上であり、且つ分子量４００以上であるオキセタン化合物であってもよい。
【００４４】
成分（Ｂ）は、例えば、下記式（ｂ）で表される。
【化４】
2017195548.tif 000007
［式中、Ｒeは１価の有機基を示し、Ｒfは水素原子又はエチル基を示す。ｔは０以上の整数を示す］
【００４５】
式（ｂ）のＲeにおける１価の有機基には１価の炭化水素基、１価の複素環式基、置換オキシカルボニル基（アルコキシカルボニル基、アリルオキシカルボニル基、アラルキルオキシカルボニル基、シクロアルキルオキシカルボニル基等）、置換カルバモイル基（Ｎ−アルキルカルバモイル基、Ｎ−アリルカルバモイル基等）、アシル基（アセチル基等の脂肪族アシル基；ベンゾイル基等の芳香族アシル基等）、及びこれらの２以上が単結合又は連結基を介して結合した１価の基が含まれる。
【００４６】
式（ｂ）の１価の炭化水素基としては、上記式［ａ］のＲ1〜Ｒ9と同様の例を挙げることができる。
【００４７】
式（ｂ）の１価の炭化水素基は、種々の置換基［例えば、ハロゲン原子、オキソ基、ヒドロキシル基、置換オキシ基（アルコキシ基、アリルオキシ基、アラルキルオキシ基、アシルオキシ基等）、カルボキシル基、置換オキシカルボニル基（アルコキシカルボニル基、アリルオキシカルボニル基、アラルキルオキシカルボニル基等）、置換又は無置換カルバモイル基、シアノ基、ニトロ基、置換又は無置換アミノ基、スルホ基、複素環式基等］を有していてもよい。上記ヒドロキシル基やカルボキシル基は、有機合成の分野で慣用の保護基で保護されていてもよい。
【００４８】
上記複素環式基を構成する複素環には芳香族性複素環と非芳香族性複素環が含まれ、例えば、ヘテロ原子として酸素原子を含む複素環（例えば、オキセタン環等の４員環；フラン環、テトラヒドロフラン環、オキサゾール環、イソオキサゾール環、γ−ブチロラクトン環等の５員環；４−オキソ−４Ｈ−ピラン環、テトラヒドロピラン環、モルホリン環等の６員環；ベンゾフラン環、イソベンゾフラン環、４−オキソ−４Ｈ−クロメン環、クロマン環、イソクロマン環等の縮合環；３−オキサトリシクロ［４．３．１．１4,8］ウンデカン−２−オン環、３−オキサトリシクロ［４．２．１．０4,8］ノナン−２−オン環等の架橋環）、ヘテロ原子として硫黄原子を含む複素環（例えば、チオフェン環、チアゾール環、イソチアゾール環、チアジアゾール環等の５員環；４−オキソ−４Ｈ−チオピラン環等の６員環；ベンゾチオフェン環等の縮合環等）、ヘテロ原子として窒素原子を含む複素環（例えば、ピロール環、ピロリジン環、ピラゾール環、イミダゾール環、トリアゾール環等の５員環；ピリジン環、ピリダジン環、ピリミジン環、ピラジン環、ピペリジン環、ピペラジン環等の６員環；インドール環、インドリン環、キノリン環、アクリジン環、ナフチリジン環、キナゾリン環、プリン環等の縮合環等）等を挙げることができる。１価の複素環式基としては、上記複素環の構造式から１個の水素原子を除いた基を挙げることができる。
【００４９】
上記複素環式基は、前記炭化水素基が有していてもよい置換基のほか、アルキル基（例えば、メチル基、エチル基等のＣ1-4アルキル基等）、Ｃ3-12シクロアルキル基、Ｃ6-14アリール基（例えば、フェニル基、ナフチル基等）等の置換基を有していてもよい。
【００５０】
上記連結基としては、例えば、カルボニル基（−ＣＯ−）、エーテル結合（−Ｏ−）、チオエーテル結合（−Ｓ−）、エステル結合（−ＣＯＯ−）、アミド結合（−ＣＯＮＨ−）、カーボネート結合（−ＯＣＯＯ−）、シリル結合（−Ｓｉ−）、及びこれらが複数個連結したもの等を挙げることができる。
【００５１】
上記ｔは、０以上の整数を示し、例えば０〜１２であり、好ましくは１〜６である。
【００５２】
上記式（ｂ）で表される化合物としては、例えば、下記式（b-1）、式（b-2）で表される化合物等を挙げることができる。
【化５】
2017195548.tif 000008
【００５３】
上記式（ｂ）で表される化合物の市販品としては、例えば、商品名「アロンオキセタンＯＸＴ−１０１」（東亞合成（株）製）、商品名「ＥＴＥＲＮＡＣＯＬＬ  ＯＸＢＰ」（宇部興産（株）製）等を使用することができる。
【００５４】
成分（Ｂ）の（数平均）分子量は、例えば、１００以上（例えば、１００〜３０００）であり、好ましくは２００〜１５００であり、より好ましくは３００〜１３００であり、さらに好ましくは４００〜１２００である。成分（Ｂ）の分子量が上記範囲であるため、硬化性組成物によるシリコンモールドの膨潤を抑制できる。なお、（数平均）分子量とは、成分（Ｂ）がポリマーである場合は数平均分子量であるという意味である。成分（Ｂ）は、ＳＰ値が１０．０以上である場合、分子量が４００未満であってもよい。
【００５５】
成分（Ｂ）のＦｅｄｏｒｓの方法による２５℃におけるＳＰ値（溶解度パラメーター）［Polym. Eng. Sci., 14, 147(1974)参照］は、例えば、１０．０以上（例えば、１０．０〜１５．０）であり、好ましくは１０．１以上であり、より好ましくは１０．２以上であり、さらに好ましくは１０．３以上である。成分（Ｂ）のＳＰ値が上記範囲であると、シリコーンとのＳＰ値が大きく異なることにより、光硬化性組成物によるシリコンモールドの膨潤を抑制できる。なお、ＳＰ値の単位は、（ｃａｌ／ｃｍ3）1/2である。成分（Ｂ）は、分子量が４００以上である場合、ＳＰ値が１０．０未満であってもよい。
【００５６】
成分（Ｂ）は、ＳＰ値が１０．０以上、且つ分子量が１００以上であることが好ましく、ＳＰ値が１０．０以上、且つ分子量が２００以上であることがより好ましく、ＳＰ値が１０．０以上、且つ分子量が３００以上であることがさらに好ましい。また、成分（Ｂ）は、分子量が４００以上、且つＳＰ値が９．０以上であることが好ましく、分子量が４００以上、且つＳＰ値が９．３以上であることがより好ましく、分子量が４００以上、且つＳＰ値が９．５以上であることがさらに好ましい。なお、ＳＰ値の単位は、（ｃａｌ／ｃｍ3）1/2ある。
【００５７】
成分（Ｂ）の含有量（２種以上含有する場合はその総量）は、光硬化性組成物に含まれる硬化性化合物全量に対して、１０重量％以上（例えば、１０〜８０重量％）であり、好ましくは１５〜６０重量％であり、より好ましくは１８〜５５重量％であり、さらに好ましくは２０〜５０重量％である。成分（Ｂ）の含有量が上記範囲であるため、光硬化性組成物が高極性で低膨潤性となり、シリコンモールドの膨潤を抑制することができ、重合速度を速くすることができる。なお、硬化性化合物には、成分（Ａ）、成分（Ｂ）、成分（Ｃ）、及び任意の成分であるその他の硬化性化合物が含まれる。
【００５８】
［成分（Ｃ）］
本発明における成分（Ｃ）として、数平均分子量（Ｍn；ＧＰＣによる標準ポリスチレン換算）が１０００以上であるカチオン硬化性化合物（成分（Ａ）、及び成分（Ｂ）に該当する化合物を除く）を１種又は２種以上含む。成分（Ｃ）は、成分（Ａ）、成分（Ｂ）以外の化合物であり、ポリマー、オリゴマー等の樹脂であってもよい。本発明では、高分子量化合物である成分（Ｃ）を含むことで、スピンコート法により塗膜を形成した場合、塗膜の縁の肉厚が厚くなる現象（エッジビート現象）を効果的に抑制することができる。
【００５９】
また、成分（Ｃ）は、カチオン硬化性基を１つ以上（好ましくは２つ以上、より好ましくは４つ以上）含む化合物である。カチオン硬化性基としては、例えば、エポキシ基、オキセタニル基、グリシジルエーテル基、ビニルエーテル基、水酸基等を挙げることができる。なかでもエポキシ基、オキセタニル基、グリシジルエーテル基が好ましく、特にグリシジルエーテル基が好ましい。すなわち、成分（Ｃ）としてはエポキシ化合物が好ましい。
【００６０】
上記エポキシ化合物としては、グリシジルエーテル型エポキシ化合物、グリシジルアミン型エポキシ化合物、グリシジルエステル型エポキシ化合物、オレフィン酸化型エポキシ化合物等を挙げることができる。これらは１種を単独で、又は２種以上を組み合わせて使用することができる。
【００６１】
上記グリシジルエーテル型エポキシ化合物としては、例えば、芳香族グリシジルエーテル型エポキシ化合物、脂環式グリシジルエーテル型エポキシ化合物、脂肪族グリシジルエーテル型エポキシ化合物等を挙げることができる。
【００６２】
上記芳香族グリシジルエーテル型エポキシ化合物としては、例えば、ビスフェノールＡ型ジグリシジルエーテル、ビスフェノールＦ型ジグリシジルエーテル、ノボラック型エポキシ化合物等を挙げることができる。ビスフェノールＡ型ジグリシジルエーテルとしては、例えば、ビスフェノールＡビス（プロピレングリコールグリシジルエーテル）エーテル、ビスフェノールＡビス（トリエチレングリコールグリシジルエーテル）エーテル等を挙げることができる。ノボラック型エポキシ化合物としては、例えば、フェノールノボラック型エポキシ樹脂、クレゾールノボラック型エポキシ樹脂等を挙げることができる。芳香族グリシジルエーテル型エポキシ化合物の市販品としては、商品名「ＮＣ−３０００」、「ＮＣ−３０００−Ｌ」、「ＮＣ−３０００−Ｈ」、「ＮＣ−３１００」、「ＮＣ−２０００−Ｌ」、「ＥＰＰＮ−５０２Ｈ」、「ＥＰＰＮ−５０３」（以上、日本化薬（株）製）、商品名「ＥＰＩＣＬＯＮ  Ｎ−８９０」、「ＥＰＩＣＬＯＮ  Ｎ−８６５」（以上、ＤＩＣ（株）製）等を使用することができる。
【００６３】
上記脂環式グリシジルエーテル型エポキシ化合物としては、水添ビスフェノールＡ型ジグリシジルエーテル、水添ビスフェノールＦ型ジグリシジルエーテル、ノボラック型エポキシ化合物（例えば、ジシクロペンタジエン・フェノール共重合ノボラック型エポキシ樹脂、ジシクロペンタジエン・ナフトール共重合ノボラック型エポキシ樹脂等）等を挙げることができる。
【００６４】
上記脂肪族グリシジルエーテル型エポキシ化合物としては、環状脂肪族型エポキシ化合物、長鎖脂肪族型エポキシ化合物等を挙げることができる。
【００６５】
上記グリシジルアミン型エポキシ化合物としては、アミノフェノール型エポキシ化合物等のアミンをグリシジル化したエポキシ化合物等を挙げることができる。
【００６６】
上記グリシジルエステル型エポキシ化合物としては、フタル酸系グリシジルエステル型エポキシ化合物等のカルボン酸とエピクロルヒドリンとの反応により得られる化合物等を挙げることができる。
【００６７】
上記オレフィン酸化型エポキシ化合物には、ポリブタジエン骨格やポリイソプレン骨格を有する分子鎖の二重結合の一部がエポキシ化された化合物等を挙げることができる。オレフィン酸化型エポキシ化合物の市販品としては、例えば、商品名「エポリードＰＢ３６００」、「エポリードＰＢ４７００」（以上、（株）ダイセル製）、「Ｐｏｌｙ  ｉｐ」（出光興産（株）製）等を使用することができる。
【００６８】
上記ビニルエーテル基を有する化合物（ビニルエーテル化合物）としては、例えば、ポリエチレングリコール（メタ）アクリレート、メトキシポリエチレングリコール（メタ）アクリレート等を挙げることができる。
【００６９】
上記水酸基を有する化合物としては、例えば、エチレングリコール、ジエチレングリコール、トリエチレングリコール、テトラエチレングリコール、ポリエチレングリコール（ＰＥＧ６００）、プロピレングリコール、ジプロピレングリコール、トリプロピレングリコール、テトラプロピレングリコール、ポリプロピレングリコール（ＰＰＧ）、グリセロール、ジグリセロール、テトラグリセロール、ポリグリセロール、トリメチロールプロパン等の多量体、ペンタエリスリトール等の多量体、グルコース、フルクトース、ラクトース、マルトース等の多糖類等を挙げることができる。
【００７０】
成分（Ｃ）の数平均分子量（Ｍn；ＧＰＣによる標準ポリスチレン換算）は、１０００以上（例えば、１０００〜１０００００）であり、好ましくは１２００以上であり、より好ましくは１５００以上、さらに好ましくは１８００以上である。成分（Ｃ）の数平均分子量が上記範囲であると、光硬化性組成物によるシリコンモールドの膨潤を抑制できる。
【００７１】
成分（Ｃ）のＦｅｄｏｒｓの方法による２５℃におけるＳＰ値（溶解度パラメーター）［Polym. Eng. Sci., 14, 147(1974) 参照］は、例えば、９．２〜１５であり、好ましくは９．３〜１３であり、より好ましくは９．５〜１２である。成分（Ｃ）のＳＰ値が上記範囲であると、シリコーンとのＳＰ値が大きく異なることにより、光硬化性組成物によるモールドの膨潤を抑制できる。なお、上記ＳＰ値の単位は、（ｃａｌ／ｃｍ3）1/2である。
【００７２】
成分（Ｃ）の含有量（２種以上含有する場合はその総量）は、光硬化性組成物に含まれる硬化性化合物全量（１００重量％）に対して、１０重量％以上（例えば、１０〜７０重量％）であり、好ましくは１５〜６０重量％であり、より好ましくは１８〜５０重量％であり、さらに好ましくは２０〜４５重量％である。成分（Ｃ）の含有量が上記範囲であるため、光硬化性組成物の塗布安定性、塗膜の膜厚均一性に優れる。なお、硬化性化合物には、成分（Ａ）、成分（Ｂ）、成分（Ｃ）、及び任意の成分であるその他の硬化性化合物が含まれる。
【００７３】
成分（Ａ）、成分（Ｂ）及び成分（Ｃ）の合計の含有量は、光硬化性組成物に含まれる硬化性化合物全量（１００重量％）に対して、例えば、７０重量％以上であり、好ましくは８０重量％以上であり、より好ましくは９０重量％以上であり、さらに好ましくは９５重量％以上、特に好ましくは１００重量％である。
【００７４】
［その他の硬化性化合物］
本発明では、本発明の効果を損なわない範囲で必要に応じて成分（Ａ）〜（Ｃ）以外のその他の硬化性化合物を用いてもよい。その他の硬化性化合物としては、例えば、成分（Ａ）以外の脂環式エポキシ化合物、成分（Ｂ）以外のオキセタン化合物、数平均分子量１０００未満のビニルエーテル化合物、アクリル化合物、シリコーン化合物等を挙げることができる。その他の硬化性化合物の含有量は、光硬化性組成物に含まれる硬化性化合物全量（１００重量％）に対して、例えば、３０重量％以下、好ましくは２０重量％以下、より好ましくは１０重量％以下、さらに好ましくは５重量％以下であり、特に好ましくは０重量％である。その他の硬化性化合物の含有量が上記範囲を上回ると、本発明の効果が得られにくくなる傾向がある。
【００７５】
［成分（Ｄ）］
本発明における成分（Ｄ）として、光重合開始剤を１種又は２種以上含む。光重合開始剤としては、公知乃至慣用の光カチオン重合開始剤、光アニオン重合開始剤、ラジカル重合開始剤、その他のカチオン重合やアニオン重合を起こし得るものを使用することができる。なかでも成分（Ｄ）としては、光カチオン重合開始剤が好ましい。
【００７６】
上記光カチオン重合開始剤としては、例えば、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、臭素塩系化合物等を挙げることができる。これらは１種を単独で、又は２種以上を組み合わせて使用することができる。
【００７７】
光カチオン重合開始剤としては、なかでも、スルホニウム塩系化合物を使用することが、硬化性に優れた硬化物を形成することができる点で好ましい。スルホニウム塩系化合物のカチオン部としては、例えば、[４−（４−ビフェニリルチオ）フェニル]−４−ビフェニリルフェニルスルホニウム、（４−ヒドロキシフェニル）メチルベンジルスルホニウムイオン、トリフェニルスルホニウムイオン、ジフェニル［４−（フェニルチオ）フェニル］スルホニウムイオン、トリ−ｐ−トリルスルホニウムイオン等のアリールスルホニウムイオン（特に、トリアリールスルホニウムイオン）等を挙げることができる。
【００７８】
光カチオン重合開始剤のアニオン部としては、例えば、ＢＦ4-、［（Ｃ6Ｈ5）sＢ（Ｃ6Ｆ5）4-s］-（ｓ：０〜３の整数）、ＰＦ6-、［（Ｒｆ）tＰＦ6-t］-（Ｒｆ：水素原子の８０％以上がフッ素原子で置換されたアルキル基、ｔ：１〜５の整数）、ＡｓＦ6-、ＳｂＦ6-、ＳｂＦ5（ＯＨ）-等を挙げることができる。
【００７９】
光カチオン重合開始剤としては、例えば、[４−（４−ビフェニリルチオ）フェニル]−４−ビフェニリルフェニルスルホニウム  トリス（ペンタフルオロエチル）トリフルオロホスフェート、（４−ヒドロキシフェニル）メチルベンジルスルホニウム  テトラキス（ペンタフルオロフェニル）ボレート、４−（４−ビフェニリルチオ）フェニル−４−ビフェニリルフェニルスルホニウム  テトラキス（ペンタフルオロフェニル）ボレート、ジフェニル［４−（フェニルチオ）フェニル］スルホニウム  トリス（ペンタフルオロエチル）トリフルオロホスフェート、ジフェニル［４−（フェニルチオ）フェニル］スルホニウム  テトラキス（ペンタフルオロフェニル）ボレート、ジフェニル［４−（フェニルチオ）フェニル］スルホニウム  ヘキサフルオロホスフェート、［４−（４−ビフェニルチオ）フェニル］−４−ビフェニルフェニルスルホニウム  トリス（ペンタフルオロエチル）トリフルオロホスフェート、４−（フェニルチオ）フェニルジフェニルスルホニウム  フェニルトリス（ペンタフルオロフェニル）ボレート等を挙げることができる。光カチオン重合開始剤の市販品としては、商品名「サイラキュアＵＶＩ−６９７０」、「サイラキュアＵＶＩ−６９７４」、「サイラキュアＵＶＩ−６９９０」、「サイラキュアＵＶＩ−９５０」（以上、米国ユニオンカーバイド社製）、「イルガキュア２５０」、「イルガキュア２６１」、「イルガキュア２６４」（以上、ＢＡＳＦ社製）、「ＣＧ−２４−６１」（チバ・ジャパン社製）、「ＳＰ−１５０」、「ＳＰ−１５１」、「ＳＰ−１７０」、「オプトマーＳＰ−１７１」（以上、（株）ＡＤＥＫＡ製）、「ＤＡＩＣＡＴ  II」（（株）ダイセル製）、「ＵＶＡＣ１５９０」、「ＵＶＡＣ１５９１」（以上、ダイセル・サイテック（株）製）、「ＣＩ−２０６４」、「ＣＩ−２６３９」、「ＣＩ−２６２４」、「ＣＩ−２４８１」、「ＣＩ−２７３４」、「ＣＩ−２８５５」、「ＣＩ−２８２３」、「ＣＩ−２７５８」、「ＣＩＴ−１６８２」（以上、日本曹達（株）製）、「ＰＩ−２０７４」（ローディア社製、テトラキス（ペンタフルオロフェニル）ボレート  トルイルクミルヨードニウム塩）、「ＦＦＣ５０９」（３Ｍ社製）、「ＢＢＩ−１０２」、「ＢＢＩ−１０１」、「ＢＢＩ−１０３」、「ＭＰＩ−１０３」、「ＴＰＳ−１０３」、「ＭＤＳ−１０３」、「ＤＴＳ−１０３」、「ＮＡＴ−１０３」、「ＮＤＳ−１０３」（以上、ミドリ化学（株）製）、「ＣＤ−１０１０」、「ＣＤ−１０１１」、「ＣＤ−１０１２」（以上、米国、Ｓａｒｔｏｍｅｒ社製）、「ＣＰＩ−１００Ｐ」、「ＣＰＩ−１０１Ａ」（以上、サンアプロ（株）製）等を使用できる。
【００８０】
成分（Ｄ）の含有量（２種以上含有する場合はその総量）は、光硬化性組成物に含まれる硬化性化合物全量（１００重量部）に対して、例えば、０．０５〜１０重量部であり、好ましくは０．１〜５重量部であり、より好ましくは０．１〜３重量部である。成分（Ｄ）の含有量が上記範囲であると、光硬化性組成物の速硬化性、薄膜硬化性に優れる。なお、硬化性化合物には、成分（Ａ）、成分（Ｂ）、成分（Ｃ）、及び任意の成分であるその他の硬化性化合物の全てが含まれる。
【００８１】
［成分（Ｅ）］
本発明は、任意の成分として、さらに下記成分（Ｅ）を１種又は２種以上含んでもよい。成分（Ｅ）は、例えば、光硬化性組成物を基板への塗布に適した粘度に調整する場合、光硬化性組成物の極性を調整する場合に適宜添加することができる。
成分（Ｅ）：ＦｅｄｏｒｓのＳＰ値が１１．５（ｃａｌ／ｃｍ3）1/2以上である化合物
【００８２】
成分（Ｅ）の沸点（７６０ｍｍＨｇにおける）は、例えば、１６０超〜３００℃であり、好ましくは１７０〜２８０℃であり、より好ましくは１８０〜２６０℃である。つまり、成分（Ｅ）は、ＦｅｄｏｒｓのＳＰ値が１１．５（ｃａｌ／ｃｍ3）1/2以上、且つ沸点が１６０℃超である化合物が特に好ましい。２種以上の成分（Ｅ）を含むとき、沸点が１６０℃超の溶剤の割合は、成分（Ｅ）全量（１００重量％）に対して、例えば、７０重量％以上であり、好ましくは８０重量％以上、より好ましくは９０重量％以上であり、さらに好ましくは１００重量％である。
【００８３】
成分（Ｅ）のＦｅｄｏｒｓの方法による２５℃におけるＳＰ値（溶解度パラメーター）［Polym. Eng. Sci., 14, 147(1974) 参照］は、例えば、１１．５以上（例えば、１１．５〜１８．０）であり、好ましくは１２．０以上であり、より好ましくは１３．０以上である。成分（Ｃ）のＳＰ値が上記範囲であると、少ない添加量であっても光硬化性組成物の極性を高めることができる。なお、上記ＳＰ値の単位は、（ｃａｌ／ｃｍ3）1/2である。
【００８４】
成分（Ｅ）は、硬化性化合物以外であり、常温で液体であり、硬化性化合物と比較して粘度が低い化合物が好ましく、特にアルコール化合物が好ましい。アルコール化合物としては、１−ヘプタノール、１−オクタノール等の１価アルコール、エチレングリコール、ジエチレングリコール等の二価アルコール、グリセリン等の三価アルコール、１，４−シクロヘキサンジメタノール、１，１−シクロヘキサンジエタノール等の脂環を含む（多価）アルコール等を挙げることができる。なかでも１分子中に複数の水酸基を有する多価アルコール（例えば、二価又は三価アルコール）が好ましい。
【００８５】
成分（Ｅ）を含むときの含有量は、光硬化性組成物に含まれる硬化性化合物全量（１００重量部）に対して、例えば、０．１〜２０重量部であり、好ましくは１〜１０重量部であり、より好ましくは２〜８重量部である。なお、硬化性化合物には、成分（Ａ）、成分（Ｂ）、成分（Ｃ）、及び任意の成分であるその他の硬化性化合物が含まれる。
【００８６】
成分（Ｅ）を含むときの含有量は、光硬化性組成物に含まれる硬化性化合物全量と成分（Ｅ）の総量（１００重量％）に対して、例えば、０．１〜２０重量％であり、好ましくは１〜１０重量％であり、より好ましくは２〜８重量％である。
【００８７】
［その他の成分］
本発明の光硬化性組成物は、成分（Ａ）〜（Ｅ）以外にも、本発明の効果を損なわない範囲でその他の成分を含有していてもよい。その他の成分としては、例えば、溶剤、表面改質剤（レベリング剤、界面活性剤）、光増感剤（例えば、チオキサントン化合物等）、消泡剤、カップリング剤（例えば、シランカップリング剤等）、消色剤、無機充填剤、難燃剤、紫外線吸収剤、イオン吸着剤、蛍光体、離型剤、分散剤、分散助剤、密着性付与剤、酸化防止剤等の慣用の添加剤を挙げることができる。なかでも添加剤として、表面改質剤、紫外線吸収剤、酸化防止剤を含むことが好ましい。これらは１種を単独で、又は２種以上を組み合わせて使用することができる。
【００８８】
（表面改質剤）
本発明の光硬化性組成物は、表面改質剤（レベリング剤、界面活性剤）を含有することが、シリコンモールドへの濡れ性を向上させることができ、塗布時の泡かみを低減させることができる点で好ましい。表面改質剤としては、例えば、界面活性剤やレベリング剤等で用いられる化合物を挙げることができる。表面改質剤としては、例えば、シリコーン系、アクリル系、フッ素系等のものを挙げることができる。シリコーン系の界面活性剤としては、ポリエーテル変性ポリジメチルシロキサン等を挙げることができる。
【００８９】
表面改質剤の市販品としては、例えば、商品名「ＢＹＫ−ＵＶ３５１０」、「ＢＹＫ−３３３」、「ＢＹＫ−３４５」、「ＢＹＫ−３５０」、「ＢＹＫ−３５２」、「ＢＹＫ−３５４」（以上、ビックケミー・ジャパン（株）製）等を使用することができる。
【００９０】
表面改質剤の分子量は、例えば、３０００以上であり、好ましくは４０００〜１５００００であり、より好ましくは５０００〜１０００００であり、さらに好ましくは７０００〜１０００００であり、特に好ましくは１００００〜５００００である。
【００９１】
表面改質剤の使用量としては、光硬化性組成物に含まれる硬化性化合物全量（１００重量部）に対して、例えば、０．０１〜３重量部であり、好ましくは０．０３〜１重量部である。表面改質剤の使用量が上記範囲であると、シリコンモールドへの濡れ性を向上させることができ、塗布時の泡かみを抑制できる。
【００９２】
（溶剤）
本発明は、溶剤を含有していてもよい。（有機）溶剤としては、例えば、酢酸エチル、酢酸プロピル、酢酸イソプロピル、酢酸ブチル、乳酸メチル、乳酸エチル、エチレングリコールモノメチルエーテルアセテート、エチレングリコールモノブチルエーテルアセテート、ジエチレングリコールモノエチルエーテルアセテート、ジエチレングリコールモノブチルエーテルアセテート、３−メトキシブチルアセテ−ト、１−メトキシ−２−プロピルアセテート等のエステル類；エチレングリコールモノエチルエーテル、エチレングリコールモノエチルエーテルアセテート、プロピレングリコールモノメチルエーテル、プロピレングリコールモノエチルエーテル、プロピレングリコールモノメチルエーテルアセテート、ジエチレングリコールモノエチルエーテル等のエーテル類；３−メトキシブタノール、１−メトキシ−２−プロパノール等のアルコール類；アセトン、メチルエチルケトン、メチルブチルケトン、シクロヘキサノン等のケトン類；ベンゼン、トルエン、キシレン、エチルベンゼン、クメン、メシチレン等の芳香族炭化水素等を挙げることができる。これらの溶剤は１種を単独で、又は２種以上を組み合わせて使用することができる。
【００９３】
溶剤の沸点（７６０ｍｍＨｇにおける）は、塗布性、揮発性の点で、例えば、８０〜１７０℃であり、好ましくは１００〜１６０℃であり、より好ましくは１２０〜１５５℃である。２種以上の溶剤を含むとき、沸点が１６０℃以下の溶剤の割合は、光硬化性組成物に含まれる溶剤全量（１００重量％）に対して、例えば、９０重量％以上であり、好ましくは９５重量％以上であり、より好ましくは９８重量％以上であり、さらに好ましくは１００重量％である。
【００９４】
溶剤を含むときの含有量（２種以上を含有する場合はその総量）は、光硬化性組成物に含まれる不揮発成分の濃度が３〜９０重量％（好ましくは５〜８０重量％）となる範囲内であることが好ましく、溶剤を添加することにより、本発明の光硬化性組成物の粘度［２５℃、せん断速度２０（１／ｓ）における］を、例えば１００〜１００００ｍＰａ・ｓ程度（好ましくは１００〜５０００ｍＰａ・ｓ）に調整することが、塗布性を向上することができる点で好ましい。
【００９５】
溶剤を含むときの含有量は、光硬化性組成物全量（１００重量％）に対して、例えば、１〜９９重量％であり、好ましくは２〜９５重量％であり、より好ましくは５〜９０重量％である。また、溶剤の含有量は、不揮発成分（例えば、硬化性化合物）全量（１００重量部）に対して、例えば、１〜１００００重量部であり、好ましくは１０〜２０００重量部であり、より好ましくは２０〜１０００重量部である。
【００９６】
本発明では、ＳＰ値が９．０未満、且つ分子量４００未満の成分の割合は、光硬化性組成物に含まれる不揮発成分の総量（１００重量％）に対して、例えば、２０重量％以下であり、好ましくは１０重量％以下であり、より好ましくは５重量％以下であり、さらに好ましくは３重量％以下である。ＳＰ値が９．０未満、且つ分子量４００未満の成分の割合が上記範囲であると、光硬化性組成物によるモールドの膨潤を抑制できる。なお、上記ＳＰ値の単位は、（ｃａｌ／ｃｍ3）1/2である。
【００９７】
本発明のナノインプリント用光硬化性組成物を適宜光硬化させることで光硬化性組成物の硬化物を得ることができる。また、後述するナノインプリント法等により基板上にパターンが形成された硬化物を得ることができる。
【００９８】
［光学部品の製造方法］
本発明の光学部品の製造方法は、光硬化性組成物を基板上に塗布する工程（塗布工程）、塗布した塗膜とシリコンモールドを接触後、光硬化する工程（インプリント工程）を少なくとも含む。塗布工程、インプリント工程以外にプリベーク工程、離型工程、ポストキュア工程、ポストベーク工程、エッチング工程等を含んでもよく、上記以外の工程を含んでもよい。一般的に光学部品の製造方法におけるこの塗布工程、インプリント工程を含む方法を、ナノインプリント法と呼ぶ。
【００９９】
上記塗布工程は、光硬化性組成物を基板上に塗布することにより、基板上に塗膜（光硬化性組成物の膜）を形成する工程である。この塗布工程における塗布方法としては、例えば、スピンコート法、ロールコート法、ディップコート法、ダイコート法、カーテンコート法、スプレー法、スクリーン印刷法等を挙げることができる。なかでも容易に薄膜を形成できる点から、スピンコート法が好ましい。スピンコート法で塗膜を形成する場合の塗工条件としては、例えば、基板の回転数が３００〜５０００ｒｐｍ程度、初期回転数が３００〜１０００ｒｐｍで５〜２０秒程度回転させ、その後３０００〜５０００ｒｐｍで２０秒以上回転させて溶剤を飛ばす条件を挙げることができる。なお、スピンコート時の温度は、例えば、２０〜２８℃程度が好ましい。
【０１００】
塗膜の厚みとしては、例えば、５ｎｍ〜５μｍであり、好ましくは２０ｎｍ〜４μｍであり、より好ましくは３０ｎｍ〜３μｍであり、さらに好ましくは１００ｎｍ〜３μｍである。なお、上記塗膜の厚みは、インプリント工程後における硬化後（硬化物）の厚みである。
【０１０１】
上記基板としては、半導体の基板として用いるものであればよく、通常のナノインプリントにおいて用いられている基板でよい。具体例としては、ガラス、シリカガラス、石英、サファイア等の透明無機基板、ポリカーボネート、ポリエチレンテレフタラート（ＰＥＴ）、トリアセチルセルロース等の透明合成樹脂基板や、シリコンウェハ等の半導体基板、ＧａＡｓ、ＩｎＡｓ、ＧａＮ等の化合物半導体、金属又は金属酸化物等を挙げることができる。
【０１０２】
塗布工程後に、必要に応じて塗布工程で形成した塗膜から余分な溶剤を揮発させ、後のインプリント工程に適した硬さ（粘度）とするため、プリベーク工程を設けてもよい。プリベークは、例えば、基板を適宜ホットプレート等により熱することにより行うことができる。プリベークにおける温度は、例えば、５０〜２００℃程度であり、時間は１〜５分程度である。
【０１０３】
インプリント工程は、塗布工程後の塗膜とシリコンモールドを接触させ、光硬化する工程であり、シリコンモールドのパターンを転写し、基板上に所望の形状のパターンの硬化物を形成するための工程である。シリコンモールドとしては、ポリジメチルシロキサンを原料とするシリコンモールドが好ましい。また、シリコンモールドの離型性を良好にするために、モールドの表面に離型処理を施してもよい。また、モールドが有するパターン形状としては、発光層で生じた光の取り出し効率を向上する効果を基板に付与することができる形状が好ましく、例えば、台形、円錐形、ラウンド型等を挙げることができる。
【０１０４】
インプリント工程において、塗膜とシリコンモールドを接触させる方法としては、塗膜をモールドに押圧しても、モールドを塗膜に押圧してもよく、塗膜及びモールドの両方を押圧してもよい。塗膜やモールドを押圧する力は、例えば０．０１〜５ＭＰａ程度である。また、力をかけず、モールドや塗膜の自重による押圧でもよい。
【０１０５】
本発明の光学部品の製造方法においては、基板もしくはシリコンモールドの少なくとも一方は、インプリント工程で硬化に用いられる光に対して透過性を示すものを使用する必要がある。
【０１０６】
上記光硬化の際の光源は、塗膜が硬化する波長の光を照射できるものであればよい。光源としては、例えば、低圧水銀ランプ、高圧水銀ランプ、超高圧水銀ランプ、メタルハライドランプ、キセノンランプ、カーボンアーク、水銀キセノンランプ、ＸｅＣｌ、ＫｒＦ、ＡｒＦ等のエキシマーレーザー、紫外光レーザー、及びＵＶ−ＬＥＤ等を挙げることができる。なかでも光源としては、効率的に短い時間で塗膜を硬化させることができる点で、ＵＶ−ＬＥＤ（波長：３５０〜４００ｎｍ）が好ましい。光の照射量は、塗膜を硬化させることができる量であればよいが、例えば、１０〜１０００ｍＪ／ｃｍ2程度である。基板及びモールドのうち、照射する光に対して実質的に透明である部材の側から塗膜に光を照射する。なお、この光硬化を含めたインプリント工程は、従来のナノインプリントにおける装置（例えば、半導体製造装置）を用いることもできる。
【０１０７】
離型工程は、インプリント工程後の硬化物をシリコンモールドから離型する工程であり、基板上にモールドの形状が表面に転写された硬化物を得る工程である。
【０１０８】
インプリント工程後、離型工程の前又は後に、ポストキュア工程を含んでもよい。ポストキュアを施すことにより形状の安定性やエッチングの再現性を向上することができる。ポストキュアは、加熱や光照射によって行うことができる。加熱によりポストキュアを行う場合は、例えば５０〜１８０℃で３０秒〜３時間程度加熱することが好ましい。また、光照射によりポストキュアを行う場合は、例えば１０〜２００ｍＷ／ｃｍ2程度の照射強度で、３〜１００秒程度照射することが好ましい。光照射における光源としては、上記で挙げたものを使用することができる。
【０１０９】
ポストベーク工程は、離型工程後の硬化物において表面などに残留した揮発成分（例えば、溶剤）を蒸発除去し、さらに硬化物と基板の密着性の向上を目的として行う工程であり、通常、オーブンやホットプレート等により加熱することにより行われる。ポストベークにおける温度は、例えば、８０〜２００℃程度であり、時間は１〜３０分程度である。
【０１１０】
エッチング工程は、ポストベーク工程若しくは離型工程後に硬化物をマスクとして用いて、基板を、薬液や反応ガス、イオン等により化学反応をさせて形状を加工（エッチング）する工程である。エッチング方法としては、ドライエッチング法、ウェットエッチング法等を挙げることができる。なかでもドライエッチング法を採用することが好ましく、特に、反応性イオンエッチング（ＲＩＥ：Reactive Ion Etching）を採用することが、高精度の微細加工を可能とする点で好ましい。
【０１１１】
本発明の光学部品の製造方法で得られる光学部品としては、サファイア等の上記基板を備えた光学部品（例えば、発光ダイオード（ＬＥＤ）、太陽電池、反射防止膜）を挙げることができる。
【実施例】
【０１１２】
以下に、実施例に基づいて本発明をより詳細に説明するが、本発明はこれらの実施例により限定されるものではない。表１における分子量は、数平均分子量（Ｍn；ＧＰＣによる標準ポリスチレン換算）であり、ＳＰ値は、下記ＳＰ値の算出方法で算出した値である。また、表１における各成分の単位は、重量部である。【０１１３】
［実施例１〜６、及び比較例１〜４］
下記表１に示す割合で、各成分を混合することで光硬化性組成物を調製した。そして、各光硬化性組成物について、下記硬化性、塗布均一性、（インプリント転写繰り返し時の）パターン形状変化、（５０回転写後の）転写パターン外観を評価した。これらの評価結果を表１に示す。【０１１４】
（ＳＰ値の算出方法）
表１における各化合物のＳＰ値（溶解度パラメーター）は、Ｆｅｄｏｒｓの方法による２５℃における値であり、単位は（ｃａｌ／ｃｍ3）1/2である。Polym. Eng. Sci., 14, 147(1974) 記載の方法に基づき算出した。具体的には、下記式によって算出した。なお、原子または原子団の蒸発エネルギー及びモル体積は、上記文献等により公知の値である。
【数１】
2017195548.tif 000009
ｅi：原子または原子団の蒸発エネルギー
ｖi：原子または原子団のモル体積【０１１５】
（硬化性）
上記光硬化性組成物５ｇに対して、１−メトキシ−２−プロピルアセテ−ト（商品名「ＭＭＰＧＡＣ」、（株）ダイセル製、沸点：１４５〜１４６℃）を１０ｇの割合で希釈し、この希釈液をスピンコーターを用いて、回転数５００ｒｐｍで１０秒、続けて回転数３０００ｒｐｍで２０秒の条件でシリコンウェハ上に塗布して塗膜（膜厚：１μｍ）を形成した。塗布後、２３℃、５０％ＲＨの環境で１時間放置した後、得られた塗膜に紫外線照射装置（商品名「３６５ｎｍ  ＬＥＤ  ＵＮＩＴ」、ウシオ電機（株）製）を用いて、５００ｍＪ／ｃｍ2の積算光量の紫外線を照射してシリコンウェハ上に硬化物を形成した。この硬化物の硬化性を指触乾燥性（表面を指で触れること）により評価した。
評価基準
○（硬化性が良い）：べたつきなし。指触の跡が残らない。
×（硬化性が悪い）：べたつきあり。指触の跡が残る。【０１１６】
（塗布均一性）
上記硬化性と同様にしてシリコンウェハ上に硬化物を形成した。得られた硬化物の厚みを段差計（商品名「Ｔ−４０００」、（株）小坂研究所製）を使用して測定し、中心部（Ｔ1）と最外周部から内側に２ｍｍの位置（Ｔ2）の差（Ｔ1−Ｔ2）を段差とし、下記基準により塗布均一性を評価した。
評価基準
○（均一性が良い）：段差（Ｔ1−Ｔ2）が０．０２０μｍ以下の場合
△（均一性がやや悪い）：段差（Ｔ1−Ｔ2）が０．０２０μｍを超え、０．０５０μｍ以下の場合
×（均一性が悪い）：段差（Ｔ1−Ｔ2）が０．０５０μｍを超える場合【０１１７】
（（インプリント転写繰り返し時の）パターン形状変化）
上記硬化性と同様にして得られた塗膜にシリコンモールド（高さ：２．０μｍ、直径：１．０μｍ、ピッチ幅：２．０μｍのパターンがついた）を上から押し当てて、上記硬化性と同様に紫外線を照射して、その後シリコンモールドを離型することにより、シリコンウェハ上にパターンがついた硬化物を形成した。同一のシリコンモールドを用いて、上記の作業（インプリント転写）を計１０回行い、１回目の硬化物のパターン高さと１０回目の硬化物のパターン高さを比較して、下記基準によりパターン形状の変化の大きさを評価した。パターン高さの測定は、三次元光学プロファイラーシステム（商品名「Ｎｅｗ  Ｖｉｅｗ３６００」、Ｚｙｇｏ（株）製）を使って測定した。任意の２箇所から５パターンずつ測定し、計１０箇所の測定値を平均してパターン高さとした。
評価基準
○（良い）：（１回目のパターン高さ／１０回目のパターン高さ）の比が０．９５以上１．０５以下
△（やや悪い）：（１回目のパターン高さ／１０回目のパターン高さ）の比が０．９０以上０．９５未満
×（悪い）：（１回目のパターン高さ／１０回目のパターン高さ）の比が０．９０未満【０１１８】
（（５０回転写後の）転写パターン外観）
上記（インプリント転写繰り返し時の）パターン形状変化と同様にして、４インチのシリコンウェハ上にパターンがついた硬化物の形成（インプリント転写）を同一のシリコンモールドを用いて、５０回連続で実施した。５０回目の硬化物のパターンの表面を目視で観察した。
評価基準
○（外観が良い）：全面に均一な光の干渉ムラが存在し、パターンの欠損がない。
×（外観が悪い）：光の干渉ムラに一部不均一なところが存在し、パターンの欠損が疑われる。【０１１９】
【表１】
2017195548.tif 000010
【０１２０】
上記表１における略称は、以下の通りである。
ＧＴ４０１：エポキシ化ブタンテトラカルボン酸テトラキス−（３−シクロヘキセニルメチル）修飾イプシロン−カプロラクトン、商品名「エポリード  ＧＴ４０１」（（株）ダイセル製）
ＯＸＴ−１０１：３−エチル−３−ヒドロキシメチルオキセタン、商品名「アロンオキセタンＯＸＴ−１０１」（東亞合成（株）製）
ＯＸＢＰ：４，４’−ビス［（３−エチル−３−オキセタニル）メトキシメチル］ビフェニル、商品名「ＥＴＥＲＮＡＣＯＬＬ  ＯＸＢＰ」（宇部興産（株）製）
ＮＣ−３０００Ｈ：ビフェノール型エポキシ樹脂、商品名「ＮＣ−３０００−Ｈ」（日本化薬（株）製）
Ｎ−８９０：変性ノボラック型エポキシ樹脂、商品名「ＥＰＩＣＬＯＮ  Ｎ−８９０」（ＤＩＣ（株）製）
ＰＢ３６００：エポキシ化ポリブタジエン、商品名「エポリード  ＰＢ３６００」（（株）ダイセル製）
（ｅ−１）：ジエチレングリコール、沸点：２４４℃
（ｅ−２）：１，４−シクロヘキサンジメタノール、沸点：１６２℃
ＣＥＬＬＯＸＩＤＥ２０００：１，２−エポキシ−４−ビニルシクロヘキサン、商品名「セロキサイド２０００」（（株）ダイセル製）
ＯＸＴ−２２１：３−エチル−３｛［（３−エチルオキセン−３−イル）メトキシ］メチル｝オキセタン、商品名「アロンオキセタン  ＯＸＴ−２２１」（東亞合成（株）製）
ＥＸ−１２１：２−エチルヘキシルグリシジルエーテル、商品名「デナコールＥＸ−１２１」（ナガセケムテックス（株）製）
（ｄ−１）：４−（フェニルチオ）フェニルジフェニルスルホニウム  フェニルトリス（ペンタフルオロフェニル）ボレート
（ｄ−２）：［４−（４−ビフェニリルチオ）フェニル］−４−ビフェニリルフェニルスルホニウム  トリス（ペンタフルオロフェニル）トリフルオロホスフェートのプロピレングリコールメチルエーテルアセテート５０％溶液
（ｄ−３）：トリス（４−（４−アセチルフェニル）チオフェニル）スルホニウム  テトラキス（ペンタフルオロフェニル）ボレート、分子量：１３９３、商品名「Ｉｒｇａｃｕｒｅ  ＰＡＧ２９０」（ＢＡＳＦジャパン（株）製）
ＢＹＫ３５０：ポリアクリレート系表面改質剤、分子量：約２００００、商品名「ＢＹＫ−３５０」（ビックケミー・ジャパン（株）製）
【産業上の利用可能性】
【０１２１】
本発明のナノインプリント用光硬化性組成物は、発光ダイオード（ＬＥＤ）の製造工程等におけるナノインプリント法において、微細なパターンを形成するための組成物として使用することができる。
【国際調査報告】
2017195548.tif 000013
2017195548.tif 000014
2017195548.tif 000015
2017195548.tif 000016